(57)【要約】ポリイソシアネートとの反応速度を抑制でき、とくに貯蔵安定性に優れたイソシアネート基末端プレポリマーを与えるポリエーテルポリオール組成物を提供する。  複合金属シアン化物錯体触媒の存在下にアルキレンオキシドを開環重合させて得られたポリエーテルポリオールと、オルトリン酸、ポリリン酸およびポリメタリン酸から選ばれるリン酸および／または前記リン酸の部分エステルからなるリン酸化合物を含むポリエーテルポリオール組成物であって、該ポリエーテルポリオール組成物が、前記複合金属シアン化物錯体触媒由来の金属をポリエーテルポリオールに対して１〜３０ｐｐｍ含有し、前記リン酸化合物をポリエーテルポリオールに対して０．５〜１００ｐｐｍ含有することを特徴とするポリエーテルポリオール組成物。【特許請求の範囲】
【請求項１】
複合金属シアン化物錯体触媒の存在下にアルキレンオキシドを開環重合させて得られたポリエーテルポリオールと、オルトリン酸、ポリリン酸およびポリメタリン酸から選ばれるリン酸および／または前記リン酸の部分エステルからなるリン酸化合物を含むポリエーテルポリオール組成物であって、該ポリエーテルポリオール組成物が、前記複合金属シアン化物錯体触媒由来の金属をポリエーテルポリオールに対して１〜３０ｐｐｍ含有し、前記リン酸化合物をポリエーテルポリオールに対して０．５〜１００ｐｐｍ含有することを特徴とするポリエーテルポリオール組成物。
【請求項２】
リン酸化合物が、オルトリン酸、オルトリン酸モノアルキルエステルおよびオルトリン酸ジアルキルエステルから選ばれる１種以上である、請求項１に記載のポリエーテルポリオール組成物。
【請求項３】
ポリエーテルポリオールが、複合金属シアン化物錯体触媒の存在下にアルキレンオキシドを開環重合させて得られた後、前記複合金属シアン化物錯体触媒の除去工程を経ないポリエーテルポリオールである、請求項１または２に記載のポリエーテルポリオール組成物。
【請求項４】
ポリエーテルポリオールが、複合金属シアン化物錯体触媒に由来の金属が最終生成ポリエーテルポリオールに対して１〜３０ｐｐｍとなる量の複合金属シアン化物錯体触媒を使用して製造されるポリエーテルポリオールである、請求項１、２または３に記載のポリエーテルポリオール組成物。
【請求項５】
複合金属シアン化物錯体触媒が、有機配位子としてｔｅｒｔ−ブチルアルコール、ｔｅｒｔ−ペンチルアルコール、および、エチレングリコールモノ−ｔｅｒｔ−ブチルエーテルジオキサンから選ばれる１種または２種以上の化合物を含む、請求項１〜４のいずれか１項に記載のポリエーテルポリオール組成物。
【請求項６】
請求項１〜５のいずれか１項に記載のポリエーテルポリオール組成物とポリイソシアネートを反応させてなる、ポリウレタン樹脂。
【請求項７】
請求項１〜５のいずれか１項に記載のポリエーテルポリオール組成物とポリイソシアネートを反応させてなる、イソシアネート基末端プレポリマー。
【請求項８】
複合金属シアン化物錯体触媒に由来の金属が最終生成ポリエーテルポリオールに対して１〜３０ｐｐｍとなる量の複合金属シアン化物錯体触媒の存在下にアルキレンオキシドを開環重合させてポリエーテルポリオールを製造後、複合金属シアン化物錯体触媒の除去工程を経ずに、該ポリエーテルポリオールに対して０．５〜１００ｐｐｍのオルトリン酸、ポリリン酸およびポリメタリン酸から選ばれるリン酸および／または前記リン酸の部分エステルからなるリン酸化合物を添加することからなる、ポリエーテルポリオール組成物の製造方法。
【請求項９】
複合金属シアン化物錯体触媒に由来の金属が最終生成ポリエーテルポリオールに対して１〜３０ｐｐｍとなる量の複合金属シアン化物錯体触媒の存在下にアルキレンオキシドを開環重合させてポリエーテルポリオールを製造後、複合金属シアン化物錯体触媒の除去工程を経ずに、該ポリエーテルポリオールに対して０．５〜１００ｐｐｍのオルトリン酸、ポリリン酸およびポリメタリン酸から選ばれるリン酸および／または前記リン酸の部分エステルからなるリン酸化合物を添加し、ポリエーテルポリオール組成物を得、さらに該ポリエーテルポリオール組成物とポリイソシアネートを反応させることを特徴とするポリウレタンの製造方法。
【請求項１０】
複合金属シアン化物錯体触媒に由来の金属が最終生成ポリエーテルポリオールに対して１〜３０ｐｐｍとなる量の複合金属シアン化物錯体触媒の存在下にアルキレンオキシドを開環重合させてポリエーテルポリオールを製造後、複合金属シアン化物錯体触媒の除去工程を経ずに、該ポリエーテルポリオールに対して０．５〜１００ｐｐｍのオルトリン酸、ポリリン酸およびポリメタリン酸から選ばれるリン酸および／または前記リン酸の部分エステルからなるリン酸化合物を添加し、ポリエーテルポリオール組成物を得、さらに該ポリエーテルポリオール組成物とポリイソシアネートを反応させることを特徴とするイソシアネート基末端プレポリマーの製造方法。
【発明の詳細な説明】
【技術分野】  本発明は複合金属シアン化物錯体触媒によって製造されたポリエーテルポリオールおよびその用途に関する。
【背景技術】  これまで、ポリウレタンエラストマー、接着剤、シーラント等の原料であるポリエーテルポリオールは、活性水素原子を持つ開始剤を用いてエチレンオキシド、プロピレンオキシドのようなアルキレンオキシドを重合して製造されてきた。アルキレンオキシドの代表的な重合触媒として、複合金属シアン化物錯体（以下、ＤＭＣ触媒ともいう）が知られている。ＤＭＣ触媒は、有機配位子、金属塩を含む触媒であり、亜鉛ヘキサシアノコバルテート（Ｚｎ３［Ｃｏ（ＣＮ）６］２）に有機配位子、水およびＺｎＣｌ２が配位した化合物に代表される。
近年、有機配位子としてｔｅｒｔ−ブチルアルコールを使用したＤＭＣ触媒の触媒寿命が著しく長くなることが報告されている（特開平４−１４５１４３号公報）。また、特表２０００−５１３３８９号公報によれば、ｔｅｒｔ−ブチルアルコール等の有機配位子を使用した高活性のＤＭＣ触媒を用いることにより、触媒使用量を少なくでき、ポリエーテルポリオールの製造後のＤＭＣ触媒の除去工程が不要とできることが記載されている。
そして、特開平９−１３２６３０号公報によれば、１０〜１０００ｐｐｍのＤＭＣ触媒残渣を有するポリエーテルポリオールまたは該ポリエーテルポリオールと抗酸化剤からなる組成物は、貯蔵安定性を有し、該ポリエーテルポリオールまたは組成物を使用したイソシアネート基末端プレポリマーにおいても、貯蔵安定性が悪くないことが発見されたことが記載されている。また特開平９−１３２６３０号公報には、抗酸化剤として亜リン酸トリエステルが例示されている。しかしながら、充分な貯蔵安定性を得るためには、５００ｐｐｍ以上の多量の抗酸化剤を使用する必要がある。
一方、有機配位子としてグライムなどを用いた比較的活性の低いＤＭＣ触媒を用いて、ポリエーテルポリオールを製造後、精製工程でリン化合物を使用することは、特開平６−５０２６７４号公報（米国特許３３９１１０１号明細書）などにより公知である。特開平６−５０２６７４号公報には、最終生成ポリエーテルポリオールに対し、約５００ｐｐｍ程度のＤＭＣ触媒を用いてポリエーテルポリオールを製造後、アルカリ金属水酸化物等のアルカリ触媒で、ＤＭＣ触媒を分解後、リン酸化合物を用いて中和処理を行い、中和塩を除去する方法が記載されている。このように、ＤＭＣ触媒を除去する工程において、ＤＭＣ触媒を失活させるために使用したアルカリを中和するために、リン酸化合物を使用することが知られていた。
また、特開平５−１７０８５７号号公報では、得られたポリエーテルポリオールを用いて、プレポリマーを調製する際に１００ｐｐｍ〜１０％の亜リン酸エステルを共存させることにより、熱安定性のプレポリマーが製造できることが提案されている。
【発明の開示】
本発明は上記に述べた課題を解決するものであり、ＤＭＣ触媒の除去工程が不要にできるポリエーテルポリオールであって、なおかつ、イソシアネート基末端プレポリマーとした場合に貯蔵安定性を悪化させないポリエーテルポリオールを提供する。
本発明は上記課題を解決する下記の発明である。
複合金属シアン化物錯体触媒の存在下にアルキレンオキシドを開環重合させて得られたポリエーテルポリオールと、オルトリン酸、ポリリン酸およびポリメタリン酸から選ばれるリン酸および／または前記リン酸の部分エステルからなるリン酸化合物を含むポリエーテルポリオール組成物であって、該ポリエーテルポリオール組成物が、前記複合金属シアン化物錯体触媒由来の金属をポリエーテルポリオールに対して１〜３０ｐｐｍ含有し、前記リン酸化合物をポリエーテルポリオールに対して０．５〜１００ｐｐｍ含有することを特徴とするポリエーテルポリオール組成物。
上記ポリエーテルポリオール組成物とポリイソシアネートを反応させてなる、ポリウレタン樹脂。
上記ポリエーテルポリオール組成物とポリイソシアネートを反応させてなる、イソシアネート基末端プレポリマー。
複合金属シアン化物錯体触媒に由来の金属が最終生成ポリエーテルポリオールに対して１〜３０ｐｐｍとなる量の複合金属シアン化物錯体触媒の存在下にアルキレンオキシドを開環重合させてポリエーテルポリオールを製造後、複合金属シアン化物錯体触媒の除去工程を経ずに、該ポリエーテルポリオールに対して０．５〜１００ｐｐｍのオルトリン酸、ポリリン酸およびポリメタリン酸から選ばれるリン酸および／または前記リン酸の部分エステルからなるリン酸化合物を添加することからなる、ポリエーテルポリオール組成物の製造方法。
複合金属シアン化物錯体触媒に由来の金属が最終生成ポリエーテルポリオールに対して１〜３０ｐｐｍとなる量の複合金属シアン化物錯体触媒の存在下にアルキレンオキシドを開環重合させてポリエーテルポリオールを製造後、複合金属シアン化物錯体触媒の除去工程を経ずに、該ポリエーテルポリオールに対して０．５〜１００ｐｐｍのオルトリン酸、ポリリン酸およびポリメタリン酸から選ばれるリン酸および／または前記リン酸の部分エステルからなるリン酸化合物を添加し、ポリエーテルポリオール組成物を得、さらに該ポリエーテルポリオール組成物とポリイソシアネートを反応させることを特徴とするポリウレタンの製造方法。
複合金属シアン化物錯体触媒に由来の金属が最終生成ポリエーテルポリオールに対して１〜３０ｐｐｍとなる量の複合金属シアン化物錯体触媒の存在下にアルキレンオキシドを開環重合させてポリエーテルポリオールを製造後、複合金属シアン化物錯体触媒の除去工程を経ずに、該ポリエーテルポリオールに対して０．５〜１００ｐｐｍのオルトリン酸、ポリリン酸およびポリメタリン酸から選ばれるリン酸および／または前記リン酸の部分エステルからなるリン酸化合物を添加し、ポリエーテルポリオール組成物を得、さらに該ポリエーテルポリオール組成物とポリイソシアネートを反応させることを特徴とするイソシアネート基末端プレポリマーの製造方法。
【発明の効果】
本発明の複合金属シアン化物錯体触媒によって製造されたポリエーテルポリオールを用いることによって、ポリイソシアネートとの反応速度が抑制され、貯蔵安定性が高いプレポリマー、ポリウレタンを製造することができる。
【図面の簡単な説明】図１は、反応時間（ｈｒ）とイソシアネート反応率ｚ（％）との関係。
【発明を実施するための最良の形態】  （複合金属シアン化物錯体触媒）
本発明におけるポリエーテルポリオール組成物は、複合金属シアン化物錯体触媒に由来の金属をポリエーテルポリオールに対して１〜３０ｐｐｍ含有する。好ましくは２〜２０ｐｐｍであり、特に好ましくは３〜１５ｐｐｍである。複合金属シアン化物錯体触媒由来の金属が３０ｐｐｍを超える量であるとポリエーテルポリオールからポリウレタンを製造する際の反応の制御が難しくなる。さらにポリエーテルポリオールから得られるプレポリマーの安定性が劣り、ポリウレタンの機械物性に悪影響を及ぼす。また、１ｐｐｍ未満では、ポリオールの粘度が著しく上がり、取り扱いが困難になる。
（複合金属シアン化物錯体触媒）
複合金属シアン化物錯体触媒は、代表的には下記式（１）で表される。
2004067633.tif 000002
（式中、Ｍ１、Ｍ２は金属、Ｘはハロゲン原子、Ｒは有機配位子、ａ、ｂ、ｃ、ｄ、ｅ、ｆ、ｇ、ｈ、ｉは、金属の原子価や有機配位子の配位数などにより変わり得る数を示す。）。
上記式（１）中、Ｍ１としてはＺｎ（ＩＩ）、Ｆｅ（ＩＩ）、Ｆｅ（ＩＩＩ）、Ｃｏ（ＩＩ）、Ｎｉ（ＩＩ）、Ｍｏ（ＩＶ）、Ｍｏ（ＶＩ）、Ａｌ（ＩＩＩ）、Ｖ（Ｖ）、Ｓｒ（ＩＩ）、Ｗ（ＩＶ）、Ｗ（ＶＩ）、Ｍｎ（ＩＩ）、Ｃｒ（ＩＩＩ）、Ｃｕ（ＩＩ）、Ｓｎ（ＩＩ）、およびＰｂ（ＩＩ）から選ばれる金属が好ましく、Ｚｎ（ＩＩ）またはＦｅ（ＩＩ）が特に好ましい。上記式中、Ｍ２としては、Ｆｅ（ＩＩ）、Ｆｅ（ＩＩＩ）、Ｃｏ（ＩＩ）、Ｃｏ（ＩＩＩ）、Ｃｒ（ＩＩ）、Ｃｒ（ＩＩＩ）、Ｍｎ（ＩＩ）、Ｍｎ（ＩＩＩ）、Ｎｉ（ＩＩ）、Ｖ（ＩＶ）、およびＶ（Ｖ）から選ばれる金属が好ましく、Ｃｏ（ＩＩＩ）またはＦｅ（ＩＩＩ）が特に好ましい。上記かっこ内のＩＩ、ＩＩＩ、ＩＶ、Ｖは原子価を示す。
上記式（１）中、Ｒは有機配位子であり、アルコール、エーテル、ケトン、エステル、アミンおよびアミドからなる群から選ばれる少なくとも一種の化合物が好ましい。有機配位子としては、水溶性のものが好ましく、具体例としては、ｔｅｒｔ−ブチルアルコール、ｎ−ブチルアルコール、ｉｓｏ−ブチルアルコール、ｔｅｒｔ−ペンチルアルコール、ｉｓｏ−ペンチルアルコール、Ｎ，Ｎ−ジメチルアセトアミド、グライム（エチレングリコールジメチルエーテル）、ジグライム（ジエチレングリコールジメチルエーテル）、トリグライム（トリエチレングリコールジメチルエーテル）、エチレングリコールモノ−ｔｅｒｔ−ブチルエーテル、ｉｓｏ−プロピルアルコール、およびジオキサンから選ばれる１種または２種以上の化合物が挙げられる。ジオキサンとしては、１，４−ジオキサンでも１，３−ジオキサンでもよく、１，４−ジオキサンが好ましい。
特に好ましい有機配位子は、ｔｅｒｔ−ブチルアルコール、ｔｅｒｔ−ペンチルアルコール、および、エチレングリコールモノ−ｔｅｒｔ−ブチルエーテルから選ばれる１種または２種以上の化合物であり、ｔｅｒｔ−ブチルアルコールまたはｔｅｒｔ−ブチルアルコールとエチレングリコールモノ−ｔｅｒｔ−ブチルエーテルの混合物がもっとも好ましい。
複合金属シアン化物錯体触媒は公知の製造方法で製造できる。例えば、水溶液中でハロゲン化金属塩とアルカリ金属シアノメタレートとを反応させて得られる反応生成物に有機配位子を配位させ、ついで、固体成分を分離し、該分離固体成分を有機配位子水溶液で洗浄する方法、または有機配位子水溶液中でハロゲン化金属塩とアルカリ金属シアノメタレートとを反応させ、得られる反応生成物（固体成分）を分離し、該分離固体成分を有機配位子水溶液で洗浄する方法などにより製造できる。
ハロゲン化金属塩の金属としては、上記Ｍ１として例示したものが挙げられ、特にＺｎ（ＩＩ）またはＦｅ（ＩＩ）が好ましい。ハロゲン化金属塩の最も好ましいのはＺｎＣｌ２である。アルカリ金属シアノメタレートのシアノメタレートを構成する金属としては、上記Ｍ２として例示したものが挙げられ、特にＣｏ（ＩＩＩ）またはＦｅ（ＩＩＩ）が好ましい。アルカリ金属シアノメタレートの好ましい具体例は、Ｎａ３［Ｃｏ（ＣＮ）］６、Ｋ３［Ｃｏ（ＣＮ）］６である。また、アルカリ金属シアノメタレートの代わりにＨ３［Ｃｏ（ＣＮ）６］も使用できる。
また、上記方法により得られた反応生成物を洗浄後、ろ過分離して得られるケーキ（固体成分）を乾燥させることにより、複合金属シアン化物錯体触媒を調製できるが、または反応生成物洗浄後の複合金属シアン化物錯体触媒を含んだ有機配位子水溶液を、ポリオールに分散し、その後過剰量の水、有機配位子を留去することにより、スラリー状の複合金属シアン化物錯体触媒を調製できる。
この際使用するポリオールとしてはポリエーテルポリオールが挙げられる。ポリエーテルポリオールとしては、エチレングリコール、プロピレングリコール、ジエチレングリコール、ジプロピレングリコール、トリメチロールプロパン、グリセリンなどの多価アルコールにアルカリ触媒やカチオン触媒を用いてアルキレンオキシドを開環重合させて製造して得られる、水酸基数２〜１２、分子量３００〜５０００のポリエーテルポリオールが好ましい。このようなポリエーテルポリオールは、後にポリエーテルポリオールを製造する際の開始剤としても使用できる。
水酸基数は２〜８が好ましく、２〜３が特に好ましい。アルキレンオキシドは炭素数３以上のアルキレンオキシドが好ましく、プロピレンオキシド、１、２−ブチレンオキシド、２、３−ブチレンオキシド、エピクロロヒドリン、オキセタン、テトラヒドロフランなどが挙げられる。これらは２種以上を併用できる。プロピレンオキシドが好ましい。
（ポリエーテルポリオール）
本発明におけるポリエーテルポリオールは、前記複合金属シアン化物錯体触媒の存在下にアルキレンオキシドを開環重合させて製造される。開環重合反応においては通常開始剤を使用する。
開始剤としては、エチレングリコール、プロピレングリコール、ジエチレングリコール、ジプロピレングリコール、トリメチロールプロパン、グリセリンなどの多価アルコール、およびこれらににアルカリ触媒やカチオン触媒を用いてアルキレンオキシドを開環重合させて製造して得られる、水酸基数２〜１２、分子量３００〜５０００のポリエーテルモノオールやポリエーテルポリオールが挙げられる。水酸基数は２〜８が好ましく、２〜３が特に好ましい。開始剤の水酸基価は、最終生成物であるポリエーテルポリオールの水酸基価の２倍以上、好ましくは３倍以上である。また、開始剤としてはポリエステルポリオールやポリカーボネートポリオールも使用できる。
開始剤は、アルキレンオキシドおよび／または触媒とともに連続的に反応器に導入してアルキレンオキシドの重合を行うことができる。この場合使用しうる開始剤としては、低分子量の多価アルコールが使用できる。低分子量の多価アルコールとしては、エチレングリコール、プロピレングリコール、ジエチレングリコール、ジプロピレングリコール、トリメチロールプロパン、グリセリンなどの分子量４００以下の多価アルコールが挙げられる。
開始剤に付加するアルキレンオキシドとしては、アルキレンオキシドは炭素数３以上のアルキレンオキシドが好ましく、プロピレンオキシド、１、２−ブチレンオキシド、２、３−ブチレンオキシド、エピクロロヒドリン、オキセタン、テトラヒドロフランなどが挙げられる。これらは２種以上を併用できる。プロピレンオキシドが好ましい。また、エチレンオキシドはそれ単独では反応させることは困難であるが、炭素数３以上のアルキレンオキシドと混合して重合系に加えることにより重合させることができる。特に好ましいアルキレンオキシドはプロピレンオキシドまたはプロピレンオキシドおよびエチレンオキシドの組み合せである。また、アルキレンオキシドとともにラクトン等の環状エステルを併用してもよい。
本発明におけるポリエーテルポリオールは、アルキレンオキシドを開環重合させた後、触媒を除去する工程を経ないポリエーテルポリオールであることが好ましい。
したがって、複合金属シアン化物錯体触媒は、複合金属シアン化物錯体触媒に由来の金属が最終生成ポリエーテルポリオールに対して１〜３０ｐｐｍとなる量使用することが好ましい。好ましい使用量は２〜２０ｐｐｍであり、特に好ましくは３〜１５ｐｐｍである。
複合金属シアン化物錯体触媒由来の金属が３０ｐｐｍを超える量であると触媒コストが上がる。またポリエーテルポリオールからポリウレタンを製造する際の反応の制御が難しくなる。さらにポリエーテルポリオールから得られるプレポリマーの安定性が劣り、ポリウレタンの機械物性に悪影響を及ぼす。また、１ｐｐｍ未満では、ポリオールの粘度が著しく上がり、取り扱いが困難になる。
なお、触媒の重合系への導入は、初めに一括して導入してもよく、順次分割して導入してもよい。
本発明のポリエーテルポリオールの平均官能基数は２〜１２であることが好ましく、２〜８が好ましく、２〜４が好ましい。また水酸貴価は５〜１００が好ましく、５〜７０がより好ましく、５〜３５が特に好ましい。また、総不飽和度は０．０７ｍｅｑ／ｇ以下が好ましく０．０３ｍｅｑ／ｇ以下が特に好ましい。下限は特にないが０．００３ｍｅｑ／ｇが好ましい。
（リン酸化合物）
本発明におけるポリエーテルポリオール組成物は、ポリエーテルポリオールに対しオルトリン酸、ポリリン酸およびポリメタリン酸から選ばれるリン酸および／または前記リン酸の部分エステルからなるリン酸化合物を０．５〜１００ｐｐｍ含有する。
リン酸化合物の含有量が１００ｐｐｍを超えた場合には、ポリオールとポリイソシアネートとの反応の抑制制御が困難となる。また、０．５ｐｐｍ未満の場合にも、ポリオールとポリイソシアネートとの反応の抑制制御が困難となる。リン酸化合物の含有量は、１ｐｐｍ以上が好ましい。また、５０ｐｐｍ以下が好ましく、３０ｐｐｍ以下が特に好ましい。
オルトリン酸（Ｈ３ＰＯ４）は［Ｏ＝Ｐ（ＯＨ）３］で表される化合物である。
また、ポリリン酸は下記式（２）で表される。
2004067633.tif 000003
（式（２）中、ｎは整数である。）
ｎとしては０〜１０が好ましく、ｎは０〜５が特に好ましい。最も好ましいのはｎが０であるピロリン酸（Ｈ４Ｐ２Ｏ７）、ｎが１であるトリリン酸（Ｈ５Ｐ３Ｏ１０）、ｎが２であるテトラリン酸（Ｈ６Ｐ４Ｏ１３）である。
また、ポリメタリン酸は式（３）で表される。
2004067633.tif 000004
（式（３）中、ｍは整数である。）
ｍとしては１〜１０が好ましく、ｍは１〜５が特に好ましい。最も好ましいのはｍが１であるトリメタリン酸（Ｈ３Ｐ３Ｏ９）、ｍが４であるテトラメタリン酸（Ｈ４Ｐ４Ｏ１２）である。
オルトリン酸、ポリリン酸およびポリメタリン酸から選ばれるリン酸とは、いずれも、リン原子に結合したＯＨ基の数が３以上の多塩基酸であり、特にリン原子に結合したＯＨ基の数が３〜６の多塩基酸であることが好ましい。
また、本発明において、前記リン酸の部分エステルも使用できる。リン酸の部分エステルとは、リン酸における全てのＯＨ基がエステル化されておらず、一部のＯＨ基が残ったものをいう。すなわち、たとえばオルトリン酸の部分エステルとは、オルトリン酸モノエステルとオルトリン酸ジエステルをいう。
エステルとしては、炭素数１〜１８の炭化水素基を有するエステルが好ましく、炭素数１〜１８のアルキル基、炭素数１〜１８のシクロアルキル基、炭素数１〜１８のアリール基を有するものが好ましい。
前記アルキル基としては、メチル基、エチル基、プロピル基、ブチル基、ヘキシル基、オクチル基、２−エチルヘキシル基、デシル基、ドデシル基、ステアリル基等が挙げられる。また、ベンジル基のような芳香族基を置換基に有するアルキル基でもよい。前記アリール基としては、炭素数１〜１０のアリール基が好ましく、フェニル基が挙げられる。また、トルイル基、キシリル基などのアルキル基を置換基に有する基でもよい。前記シクロアルキル基としては、シクロペンチル基、シクロヘキシル基などが挙げられる。
ポリエーテルポリオールとポリイソシアネートを反応させるプレポリマーの製造方法において、ポリエーテルポリオール中に複合金属シアン化物錯体触媒残渣が残存する場合、この複合金属シアン化物錯体触媒残渣に由来する金属成分が、ポリイソシアネートとポリエーテルポリオールのウレタン化反応の触媒として働き、反応の制御が困難になると考えられる。本発明において、使用するリン酸化合物は、５価のリン化合物であること、ＯＨ基を有することが特徴であり、これにより酸化反応によって残存複合金属シアン化物錯体触媒を不活性化すると推定される。
また、本発明の効果は、亜リン酸や亜リン酸エステルのようなリン化合物では得られない。これは、亜リン酸や亜リン酸エステルのようなリン化合物では還元性が強いため、ＤＭＣ触媒の不活性化が困難であるからであると考えられる。
また、５価のリン化合物であっても、たとえばオルトリン酸トリエステルのようなＯＨ基を持たない、リン化合物でも本発明の効果は得られない。これは、酸性プロトンを有しないため、ＤＭＣ触媒の酸化による不活性化には適さないものと考えられる。
本発明における、リン酸化合物および／またはその部分エステルとしては、オルトリン酸、オルトリン酸モノアルキルエステルおよびオルトリン酸ジアルキルエステルから選ばれる１種以上であることが特に好ましい。
本発明において、複合金属シアン化物錯体触媒の存在下にアルキレンオキシドを開環重合させた後、該触媒を除去する工程を経ずに上記リン酸化合物を添加することが好ましい。
リン酸化合物はそのまま添加してもよく、水、その他の溶媒に希釈して添加することができ、特に水溶液として添加することが好ましい。水、その他の溶媒を使用した場合は、減圧乾燥によって水または溶媒をポリオールから除くことが好ましい。
（用途）
本発明のポリエーテルポリオール組成物は、イソシアネートとの反応性を制御しやすい効果を有する。微量であっても、ＤＭＣ触媒に起因する金属成分を含有するポリエーテルポリオールは、イソシアネートとの反応性が高くなり、反応速度が制御しにくい問題があったが、本発明によればそれが解決できる。特にポリイソシアネート化合物と反応させてイソシアネート基末端プレポリマーとした場合に、イソシアネート基末端プレポリマーがゲル化しにくいためイソシアネート基末端プレポリマーが貯蔵安定性に優れる効果を発揮する。本発明は、上記ポリエーテルポリオール組成物とポリイソシアネートを反応させてなるイソシアネート基末端プレポリマーである。
使用できるポリイソシアネートとしては、トリレンジイソシアネート、ジフェニルメタンンジイソシアネート、ポリメチレンポリフェニルイソシアネート等の芳香族ポリイソシアネート、ヘキサメチレンジイソシアネート、キシリレンジイソシアネート、ジシクロヘキシルメタンジイソシアネート、リジンジイソシアネート、テトラメチルキシリレンジイソシアネート等の脂肪族ポリイソシアネート、イソホロンジイソシアネート、等の脂環族ポリイソシアネート、またはこれらの変性体が挙げられる。
変性体としては、低分子ジオールや低分子トリオールとの反応物であるプレポリマー変性体、水との反応物であるビュレット体、イソシアヌレート骨格を有する三量体などが挙げられる。
イソシアネート基末端プレポリマーは、ポリエーテルポリオール組成物に対し、化学量論的過剰量のポリイソシアネートを反応させることにより製造できる。ポリオキシアルキレンポリオール組成物とポリイソシアネートを、乾燥窒素気流下、溶媒の存在下または非存在下で、任意にウレタン化触媒の存在下に、６０〜１００℃で１〜３０時間加熱反応することによって製造できる。ウレタン化触媒としては、錫、鉛、チタン等の有機金属化合物が好ましい。特に有機錫化合物が好ましく、ジブチル錫ジラウレート、ジブチル錫ジオクトエート、スタナースオクトエート、等が挙げられる。
本発明のイソシアネート基末端プレポリマーは公知の用途に使用できる。大気中の水分と反応して硬化する湿気硬化性組成物、ポリアミン、ポリエーテルポリオール、低分子ポリオールなどの硬化剤と反応させる２液型硬化性組成物、注型ポリウレタンエラストマーその他の用途に使用できる。
本発明は、また、上記ポリエーテルポリオール組成物とポリイソシアネートを反応させてなるポリウレタン樹脂である。このようなポリウレタン樹脂は公知の方法で製造でき、任意にポリアミン、低分子ポリオールなどの硬化剤や上記のウレタン化触媒を使用できる。
【実施例】  以下に本発明を実施例および比較例により具体的に説明するが、本発明はこれらに限定されない。なお、ポリオールＸは、ＫＯＨ触媒を用いてジプロピレングリコールにプロピレンオキシド（以下、ＰＯ）を付加重合し、さらに公知の方法で精製して製造して得られた、水酸基価が７４．８のポリオールである。
（複合金属シアン化物錯体触媒の製造）
（参考例１）
塩化亜鉛１０．２ｇと水１０ｇからなる水溶液を５００ｍＬのフラスコに入れた。カリウムヘキサシアノコバルテート（Ｋ３Ｃｏ（ＣＮ）６）４．２ｇと水７５ｇからなる水溶液を、３００ｒｐｍ（回転数／分）で撹拌しながら３０分間かけて前記フラスコ内の塩化亜鉛水溶液に滴下して加えた。この間、フラスコ内の混合溶液を４０℃に保った。カリウムヘキサシアノコバルテート水溶液の滴下終了後、フラスコ内の混合物をさらに３０分撹拌した後、エチレングリコールモノ−ｔｅｒｔ−ブチルエーテル（以下、ＥＧＭＴＢＥと略す）４０ｇ、ｔｅｒｔ−ブチルアルコール（以下、ＴＢＡと略す）４０ｇ、水８０ｇおよびポリオールＸの０．６ｇからなる混合物を添加し、４０℃で３０分間、さらに６０℃で６０分間撹拌した。得られた混合物を、直径１２５ｍｍの円形ろ板と微粒子用の定量ろ紙（ＡＤＶＡＮＴＥＣ社製のＮｏ．５Ｃ）とを用いて加圧下（０．２５ＭＰａ）で濾過を行い、複合金属シアン化物錯体を含む固体（ケーキ）を分離した。
次いで、得られた複合金属シアン化物錯体を含むケーキをフラスコに移し、ＥＧＭＴＢＥの１８ｇ、ＴＢＡの１８ｇおよび水８４ｇの混合物を添加して３０分撹拌後、上記と同じ条件で加圧濾過を行ってケーキを得た。得られたケーキをフラスコに移し、さらにさらにＥＧＭＴＢＥの５４ｇ、ＴＢＡの５４ｇおよび水１２ｇの混合物を添加して３０分撹拌し、ＥＧＭＴＢＥ−ＴＢＡ−水混合溶媒に複合金属シアン化物錯体触媒（以下、ＤＭＣ触媒とも記す。）が分散された液（スラリー）を得た。
このスラリーを５ｇほどフラスコに秤取し、窒素気流で概ね乾かした後、８０℃で４時間減圧乾燥した。固体を秤量した結果、固体触媒成分である複合金属シアン化物錯体の濃度は４．６５質量％であった。残りのスラリーに、ポリオールＸを１２０ｇ添加混合した後、減圧下、８０℃で３時間、さらに１１５℃で３時間、揮発性成分を留去して、スラリー状の触媒（触媒Ｙ１）を得た。スラリー中の固体触媒成分の濃度は３．８５質量％であった。
（参考例２）
塩化亜鉛１０．２ｇと水１０ｇからなる水溶液を５００ｍＬのフラスコに入れた。カリウムヘキサシアノコバルテート４．２ｇと水７５ｇからなる水溶液を、３００ｒｐｍ（回転数／分）で撹拌しながら３０分間かけて前記フラスコ内の塩化亜鉛水溶液に滴下して加えた。この間、フラスコ内の混合溶液を４０℃に保った。カリウムヘキサシアノコバルテート水溶液の滴下終了後、フラスコ内の混合物をさらに３０分撹拌した後、ＴＢＡの８０ｇ、水８０ｇおよびポリオールＸの０．６ｇからなる混合物を添加し、４０℃で３０分間、さらに６０℃で６０分間撹拌した。得られた混合物を、参考例１と同様の方法で濾過を行い、複合金属シアン化物錯体を含む固体（ケーキ）を分離した。
次いで、得られた複合金属シアン化物錯体を含むケーキをフラスコに移し、ＴＢＡの３６ｇおよび水８４ｇの混合物を添加して３０分撹拌後、上記と同じ条件で加圧濾過を行ってケーキを得た。得られたケーキをフラスコに移し、さらにＴＢＡの１０８ｇおよび水１２ｇの混合物を添加して３０分撹拌し、ＴＢＡ−水混合溶媒に複合金属シアン化物錯体触媒が分散された液（スラリー）を得た。
このスラリーを５ｇほどフラスコに秤取し、窒素気流で概ね乾かした後、５０℃で４時間減圧乾燥した。固体を秤量した結果、固体触媒成分である複合金属シアン化物錯体の濃度は４．４３質量％であった。残りのスラリーに、ポリオールＸを１２０ｇ添加混合した後、減圧下、５０℃で２時間、さらに６０℃で５時間、揮発性成分を留去して、スラリー状の触媒（触媒Ｙ２）を得た。スラリー中の固体触媒成分の濃度は３．９２質量％であった。
（５Ｌ反応器でのポリオールの製造）
例Ａ１〜Ａ１１（例Ａ１〜Ａ５は実施例、例Ａ６〜Ａ１１は比較例）でポリオールＱ１〜Ｑ１１を製造した。反応容器として、撹拌装置を備えたステンレス製５Ｌの耐圧反応器を用いた。
得られたポリオールの性状を表１に示す。なお、水酸基価、総不飽和度はＪＩＳ  Ｋ１５５７に準拠した方法で測定した。Ｍｗ／Ｍｎはゲルパーミエーションクロマトグラフィー（ＧＰＣ）によりポリスチレン換算により測定した。触媒残渣は、ＺｎとＣｏの含有量で示した。
（例Ａ１）
反応容器中に、開始剤として５８７ｇのポリオールＸと５．８ｇの触媒Ｙ１（０．２２５ｇの固体触媒成分を含む）を投入した。反応容器内を窒素置換した後、内温を１２０℃に昇温し、５９ｇのＰＯを添加して反応させた。ＰＯの添加とともに上昇した反応容器内の圧力が下がってから、２０ｇ／分の速度でＰＯを２６００ｇ供給し、その後、１０ｇ／分の速度でＰＯを１３００ｇ供給した。ＰＯを反応容器内に供給している間、反応容器の内温を約１２０℃に保ちながら、２２０ｒｐｍの回転速度で撹拌を行い重合反応を行った。反応終了後、さらに１２０℃で６０分間加熱および撹拌して未反応のＰＯをできるだけ反応させた後、７０℃で減圧脱気を３０分間行い、その後、窒素ガスを導入して反応容器内を常圧に戻した。
得られたポリオールにオルトリン酸（Ｈ３ＰＯ４）の８５％水溶液を添加し、１２０℃で減圧乾燥し、３．０ｐｐｍのオルトリン酸を含むポリオールＱ１を調製した。
（例Ａ２）
オルトリン酸の含有量を５．５ｐｐｍとした以外は、例Ａ１と同様に行い、ポリオールＱ２を製造した。
（例Ａ３）
触媒として５．７ｇの触媒Ｙ２（０．２２５ｇの固体触媒成分を含む）を使用し、オルトリン酸の代わりにリン酸ビス（２−エチルヘキシル）エステル［Ｏ＝Ｐ（ＯＨ）（ＯＣ８Ｈ１７）２］とリン酸モノ（２−エチルヘキシル）エステル［Ｏ＝Ｐ（ＯＣ８Ｈ１７）（ＯＨ）２］との混合物（大八化学工業株式会社製、ＡＰ−８：２−エチルヘキシルアシッドホスヘート、平均分子量２６６）を用いリン化合物の量がポリオールに対し１５ｐｐｍとなる量投入した以外は、例Ａ２と同様に行いポリオールＱ３を製造した。
（例Ａ４）
触媒として、９．３ｇの触媒Ｙ１（０．３６ｇの固体触媒成分を含む）を用いる以外は例Ａ１と同様にしてポリオールを製造した。
得られたポリオールにオルトリン酸の８５％水溶液を添加し、１２０℃で減圧乾燥し、８．５ｐｐｍのオルトリン酸を含むポリオールＱ４を調製した。
（例Ａ５）
触媒として、２．３２ｇの触媒Ｙ１（０．０９０ｇの固体触媒成分を含む）を用いる以外は例Ａ１と同様にしてポリオールを製造した。
得られたポリオールにオルトリン酸の８５％水溶液を添加し、１２０℃で減圧乾燥し、２．０ｐｐｍのオルトリン酸を含むポリオールＱ５を調製した。
（例Ａ６）
オルトリン酸を全く添加しなかった以外は、例Ａ１と同様に行い、ポリオールＱ６を製造した。
（例Ａ７）
オルトリン酸を全く添加しなかった以外は、例Ａ４と同様に行い、ポリオールＱ７を製造した。
（例Ａ８）
オルトリン酸を全く添加しなかった以外は、例Ａ５と同様に行い、ポリオールＱ８を製造した。
（例Ａ９）
オルトリン酸の代わりに亜リン酸（Ｈ３ＰＯ３）を用いた以外は、例Ａ１と同様に行い、ポリオールＱ９を製造した。
（例Ａ１０）
オルトリン酸の代わりに亜リン酸ビス（２−エチルヘキシル）エステル［Ｏ＝ＰＨ（ＯＣ８Ｈ１７）２］を用いた以外は例Ａ３と同様に行い、ポリオールＱ１０を製造した。
（例１１）
オルトリン酸の代わりにオルトリン酸トリス（２−エチルヘキシル）エステル［Ｏ＝Ｐ（ＯＣ８Ｈ１７）３］を用いた以外は例Ａ４と同様に行い、ポリオールＱ１１を製造した。
2004067633.tif 000005
（イソシアネート基含有ウレタンプレポリマーの製造）
（例Ｂ１）
１Ｌのガラス製の撹拌翼付き反応槽にポリオールＱ１を４００ｇ投入した。１２０℃で２時間減圧脱気し、さらに窒素置換した後、反応槽内のポリオールを４０℃まで冷却した。反応槽にトリレンジイソシアネート（２，４−体と２，６−体の異性体混合物であり、２，４−体を８０質量％含む。商品名：ＴＤＩ−８０、日本ポリウレタン工業社製）をＮＣＯ指数が２００になるような量だけ投入した。内容物を１００ｒｐｍの回転速度で撹拌しながら３０分かけて反応槽を９０℃に昇温し、その後９０℃に保ち、反応させた。反応中一定時間毎に内容物の一部を取り出し、イソシアネート基の含有量ｚ１（質量％）を測定し、理論イソシアネート基含有量ｚ０（質量％）に対する、イソシアネート反応率ｚ（％）を求めた。イソシアネート基の含有量ｚ１（質量％）が、理論イソシアネート基含有量ｚ０（０．８４質量％）以下になったことを確認して反応を終了し、イソシアネート基含有ウレタンプレポリマーを得た。
反応時間（ｈｒ）とイソシアネート反応率ｚ（％）との関係を図１に示す。また得られたイソシアネート基含有ウレタンプレポリマーの２５℃における粘度と８０℃で２４時間保った後の粘度を表２に示す。
（例Ｂ２〜Ｂ１１）
ポリオールＱ１の代わりに表２に示すポリオールを用いた以外は例Ｂ１と同様に行い、イソシアネート基含有ウレタンプレポリマーを製造した。例Ｂ１と同様に、反応時間（ｈｒ）とイソシアネート反応率ｚ（％）との関係を図１に示す。た得られたイソシアネート基含有ウレタンプレポリマーの２５℃における粘度と８０℃で２４時間保った後の粘度を表２に示す。例Ｂ１〜Ｂ５は実施例、例Ｂ６〜Ｂ１１は比較例である。
2004067633.tif 000006
図１から明らかなように、本発明のポリエーテルポリオール組成物であるＱ１〜Ｑ５はポリイソシアネートと緩やかな速度で反応が進むので、反応制御がしやすい。一方、Ｑ６〜Ｑ１１は、イソシアネートとの反応が急激に進むので、反応制御がしにくい。また、表２から明らかなように、本発明のポリエーテルポリオール組成物であるＱ１〜Ｑ５を用いたイソシアネート基末端プレポリマーは、貯蔵安定性に優れるが、Ｑ６〜Ｑ１１を用いたイソシアネート基末端プレポリマーは、貯蔵後粘度が上昇しやすく、貯蔵安定性に劣ることが明らかである。
【図１】
2004067633.tif 000007
【国際調査報告】
2004067633.tif 000008
2004067633.tif 000009
2004067633.tif 000010
2004067633.tif 000011